【手続補正書】
【提出日】平成19年8月14日(2007.8.14)
【手続補正１】
【補正対象書類名】特許請求の範囲
【補正対象項目名】全文
【補正方法】変更
【補正の内容】
【特許請求の範囲】
【請求項１】
（１）（ａ）テトラブロモフタル酸無水物、（ｂ）脂肪族ポリオール、および（ｃ）エポキシドの反応からつくられた少なくとも１種の臭素含有ポリオール難燃剤、および（２）少なくとも１種のアルカンジカルボン酸の脂肪族ジエステルを含んで成る難燃剤調合物であって、該調合物は２５℃における粘度が２０，０００ｃｐｓ以下であり、臭素含量が少なくとも４０重量％であることを特徴とする難燃剤調合物。
【請求項２】
該臭素含量は４３重量％以上であることを特徴とする請求項１に記載された調合物。
【請求項３】
該調合物の臭素含量は４０重量％より高く、該調合物はさらに（Ｘ）ハロゲンを分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする請求項１に記載された調合物。
【請求項４】
（１）（Ａ）テトラブロモフタル酸無水物、（Ｂ）ジエチレングリコール、（Ｃ）少なくとも１種のα−ωアルカンジオール、または少なくとも１種のα−ωアルカンジオールと少なくとも１種の脂肪族モノオール、および（Ｄ）少なくとも１種のアルキレンオキシドからつくられた少なくとも１種の臭素含有ジオール、および（２）少なくとも１種のアルカンジカルボン酸の脂肪族ジエステル、から成る難燃剤調合物であって、該調合物は２５℃における粘度が２０，０００ｃｐｓ以下であり、臭素含量が少なくとも４０重量％であることを特徴とする難燃剤調合物。
【請求項５】
該臭素含量は４３重量％以上であることを特徴とする請求項４に記載された調合物。
【請求項６】
該調合物の臭素含量は４０重量％より高く、該調合物はさらに（Ｘ）ハロゲンを分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする請求項４に記載された調合物。
【請求項７】
（Ａ）テトラブロモフタル酸無水物、（Ｂ）ジエチレングリコール、（Ｃ）少なくとも１種のα−ωアルカンジオール、または少なくとも１種のα−ωアルカンジオールと少なくとも１種の脂肪族モノオール、および（Ｄ）少なくとも１種のアルキレンオキシドからつくられた難燃剤化合物であって、該化合物は２５℃における粘度が６０，０００ｃｐｓ以下であり、臭素含量が少なくとも４３重量％であることを特徴とする難燃剤化合物。
【請求項８】
該臭素含量は４５重量％以上であることを特徴とする請求項７に記載されたの化合物。
【請求項９】
（ａ）ポリウレタンまたはポリイソシアヌレートのいずれか、および（ｂ）難燃効果を与える量の請求項１〜３のいずれか一つに記載された調合物を含んで成る成分からつくられていることを特徴とする重合体組成物。
【請求項１０】
臭素含量が４３重量％以上であることを特徴とする請求項９に記載された重合体組成物。
【請求項１１】
該調合物の臭素含量は４０重量％より高く、該調合物はさらに（Ｘ）ハロゲンを、分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする請求項９記載の重合体組成物。
【請求項１２】
（ａ）ポリウレタンまたはポリイソシアヌレートのいずれか、および（ｂ）難燃効果を与える量の請求項４に記載された調合物を含んで成る成分からつくられることを特徴とする重合体組成物。
【請求項１３】
臭素含量が４３重量％以上であることを特徴とする請求項１２記載の重合体組成物。
【請求項１４】
該調合物の臭素含量は４０重量％より高く、該調合物はさらに（Ｘ）ハロゲンを、分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする請求項１２記載の重合体組成物。
【請求項１５】
少なくとも１種の臭素含有ポリオールを含んで成る難燃剤調合物の製造法であって、該方法は
（Ａ）（ｉ）テトラブロモフタル酸無水物、（ｉｉ）少なくとも１種の脂肪族ポリオール、および（ｉｉｉ）少なくとも１種の液体の、直鎖アルカンカルボン酸の直鎖脂肪族ジエステルを含んで成る成分からつくられた混合物を加熱して中間体組成物をつくり；
（Ｂ）該中間体組成物の全部または一部を（ｉｖ）少なくとも１種のアルキレンオキシドと１回以上接触させて液体生成物の調合物をつくり、随時過剰のアルキレンオキシドを除去し；
この際（ｉ）、（ｉｉ）、（ｉｉｉ）および（ｉｖ）の使用量は、臭素含量が少なくとも４０重量％、２５℃における粘度が２０，０００ｃｐｓ以下、水酸化ナトリウム水溶液で滴定して決定され水酸化カリウムとして表した酸価が調合物１ｇ当たり１ｍｇＫＯＨ未満である調合物を生じるような割合であることを特徴とする方法。
【請求項１６】
（Ｂ）において過剰のアルキレンオキシドを除去することを特徴とする請求項１５記載の方法。
【請求項１７】
該酸価は調合物１ｇ当たり０．５ｍｇＫＯＨ未満であることを特徴とする請求項１６記載の方法。
【請求項１８】
該臭素含量は少なくとも４３重量％であることを特徴とする請求項１６記載の方法。
【請求項１９】
該粘度は１０，０００ｃｐｓ以下であり、該酸価は調合物１ｇ当たり０．２ｍｇＫＯＨ未満であり、該臭素含量は少なくとも４３重量％であることを特徴とする請求項１６記載の方法。
【請求項２０】
（Ａ）および（Ｂ）は８０〜１５０℃の範囲の一つまたはそれ以上の温度において独立に行われ、（Ｂ）は０〜１００ｐｓｉｇの範囲の圧力において行われることを特徴とする請求項１６記載の方法。
【請求項２１】
（ｉｉ）は少なくとも１種の脂肪族ジオールであることを特徴とする請求項１５〜２０のいずれか一つに記載された方法。
【請求項２２】
該少なくとも１種の脂肪族ジオールはジエチレングリコールであることを特徴とする請求項２１記載の方法。
【請求項２３】
少なくとも１種の臭素含有ポリオールを含んで成る難燃剤調合物の製造法であって、該方法は
（Ａ）（ｉ）テトラブロモフタル酸無水物、（ｉｉ）少なくとも１種の脂肪族ポリオール、および（ｉｉｉ）少なくとも１種の液体の、直鎖アルカンカルボン酸の直鎖脂肪族ジエステルを含んで成る成分からつくられた混合物を加熱して中間体組成物をつくり；
（Ｂ）該中間体組成物の全部または一部を（ｉｖ）少なくとも１種のアルキレンオキシドと１回以上接触させて第２の中間体組成物をつくり、随時過剰のアルキレンオキシドを除去し；
（Ｃ）該第２の中間体組成物の全部または一部を（ｖ）少なくとも１種のモノ−またはポリハロゲン化炭化水素および／または少なくとも１種のモノ−またはポリハロゲン化炭素と混合する過程を含んで成り、この際（ｖ）の粘度は２５℃において１００ｃｐｓ未満であり、（ｖ）は１分子当たりハロゲンを１個またはそれ以上の塩素および／または臭素原子として含んでおり、
またこの際（ｉ）、（ｉｉ）、（ｉｉｉ）、（ｉｖ）および（ｖ）の使用量は、臭素含量が少なくとも４０重量％、２５℃における粘度が２０，０００ｃｐｓ以下、水酸化ナトリウム水溶液で滴定して決定され水酸化カリウムとして表した酸価が調合物１ｇ当たり１ｍｇＫＯＨ未満であるような生成物の調合物を生じる割合であることを特徴とする方法。
【請求項２４】
（Ｂ）において過剰のアルキレンオキシドを除去することを特徴とする請求項２３記載の方法。
【請求項２５】
該酸価は調合物１ｇ当たり０．５ｍｇＫＯＨ未満であることを特徴とする請求項２４記載の方法。
【請求項２６】
該臭素含量は少なくとも４３重量％であることを特徴とする請求項２４記載の方法。
【請求項２７】
該粘度は１０，０００ｃｐｓ以下であり、該酸価は調合物１ｇ当たりＫＯＨ０．２ｍｇ未満であり、該臭素含量は少なくとも４３重量％であることを特徴とする請求項２４記載の方法。
【請求項２８】
（Ａ）および（Ｂ）は８０〜１５０℃の範囲の一つまたはそれ以上の温度において独立に行われ、（Ｂ）は０〜１００ｐｓｉｇの圧力において行われることを特徴とする請求項２４記載の方法。
【請求項２９】
（ｉｉ）は少なくとも１種の脂肪族ジオールであることを特徴とする請求項２３〜２８のいずれか一つに記載された方法。
【請求項３０】
該少なくとも１種の脂肪族ジオールはジエチレングリコールであることを特徴とする請求項２９記載の方法。
【請求項３１】
（ｖ）は実質的に少なくとも１種のモノクロロアルカンおよび／または少なくとも１種のモノブロモアルカンから成ることを特徴とする請求項２３〜２８のいずれか一つに記載された方法。
【請求項３２】
該少なくとも１種のモノクロロアルカンおよび／または少なくとも１種のモノブロモアルカンは実質的に塩化イソプロピルおよび／または臭化イソプロピルから成ることを特徴とする請求項３１記載の方法。
【請求項３３】
該液体生成物の混合物は水酸化ナトリウム水溶液で滴定して決定されＫＯＨのｍｇとして表された水酸価が希釈しない液体生成物の混合物１ｇ当たり９０〜２２０の間であることを特徴とする請求項１５又は２３に記載された方法。
【請求項３４】
少なくとも１種の臭素含有ポリオールを製造する方法であって、該方法は
（Ａ）（ｉ）テトラブロモフタル酸無水物、（ｉｉ）ジエチレングリコール、および／または（ｉｉｉ）少なくとも１種のα−ωアルカンジオール、または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を１１０〜１４０℃の範囲の温度に加熱して反応生成物とし；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも４０重量％、２５℃における粘度が２０，０００ｃｐｓ以下、水酸化ナトリウム水溶液で滴定して決定され水酸化カリウムとして表した酸価が希釈しない生成物１ｇ当たり１ｍｇＫＯＨ未満であるような臭素含有ポリオール生成物の混合物をつくることを特徴とする方法。
【請求項３５】
少なくとも１種の臭素含有ポリオールを含んで成る難燃剤調合物の製造法であって、該方法は
（１）（ａ）テトラブロモフタル酸無水物、および（ｂ）脂肪族ポリオールを、（ａ）１当量当たり（ｂ）を０．５〜１０当量の割合で反応させて中間体生成物をつくり、しかる後この中間体生成物と（ｃ）少なくとも１種のエポキシドとを反応させ、この際該（ｃ）と反応させる量の中間体生成物をつくるのに使用された（ａ）１当量当たり（ｃ）を０．５〜２０当量の割合で用いてつくられた臭素含有ポリオール、および
（２）  少なくとも１種の液体の直鎖アルカンジカルボン酸の直鎖脂肪族ジエステルと一緒に混合し、
このようにして（１）および（２）からつくられた混合物の臭素含量が少なくとも４０重量％、２５℃における粘度が２０、０００ｃｐｓ以下になるようにすることを特徴とする方法。
【請求項３６】
少なくとも１種の臭素含有ポリオールを含んで成る難燃剤調合物の製造法であって、該方法は
（１）（Ａ）（ｉ）テトラブロモフタル酸無水物、（ｉｉ）ジエチレングリコール、および／または（ｉｉｉ）少なくとも１種のα−ωアルカンジオール，または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を反応させ；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも４０重量％、水酸化ナトリウム水溶液で滴定して決定され水酸化カリウムとして表した酸価が希釈しない生成物１ｇ当たり０．４ｍｇＫＯＨ未満であるような臭素含有ポリオール生成物の混合物を生成させることによってつくられた少なくとも１種の臭素含有ポリオール；および、
（２）少なくとも１種の液体の直鎖アルカンジカルボン酸の直鎖脂肪族ジエステルを一緒に混合し、
このようにして（１）および（２）から得られる混合物が少なくとも４０重量％の臭素含量、２０，０００ｃｐｓ以下の２５℃における粘度をもつようにすることを特徴とする方法。
【請求項３７】
少なくとも１種の臭素含有ポリオールを含んで成る難燃剤調合物の製造法であって、該方法は
（Ａ）（ｉ）テトラブロモフタル酸無水物、（ｉｉ）ジエチレングリコール、（ｉｉｉ）少なくとも１種のα−ωアルカンジオール、または少なくとも１種のα−ωアルカンジオールと少なくとも１種の脂肪族モノオール、および（ｉｖ）少なくとも１種の液体の、直鎖アルカンジカルボン酸の直鎖脂肪族ジエステルからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物を１１０〜１４０℃の範囲の温度に加熱し、該少なくとも１種の液体の、直鎖アルカンジカルボン酸の直鎖脂肪族ジエステルが溶媒として混合された反応生成物をつくり；
（Ｂ）１１０〜１４０℃の範囲の温度において、（ｉ）（Ａ）でつくられた該少なくとも１種の液体の、直鎖アルカンジカルボン酸の直鎖脂肪族ジエステルとの混合物である反応生成物を、（ｉｉ）（Ｂ）において使用される反応生成物をつくるのに用いられたテトラブロモフタル酸無水物１モル当たり１．２〜１．９モルの範囲の割合で少なくとも１種のアルキレンオキシドと接触させ、この際反応混合物を１０〜１００ｐｓｉｇの範囲に加圧し、このようにして臭素含量が少なくとも４０重量％、２５℃における粘度が２０，０００ｃｐｓ以下、水酸化ナトリウム水溶液で滴定して決定され水酸化カリウムとして表した酸価が希釈しない生成物の調合物１ｇ当たりＫＯＨ０．５ｍｇ未満であるような臭素含有ポリオール生成物の混合物をつくることを特徴とする方法。
【請求項３８】
少なくとも１種の臭素含有ポリオールを含んで成る難燃剤調合物の製造法であって、該方法は
（１）（ａ）テトラブロモフタル酸無水物および（ｂ）脂肪族ポリオールを、（ａ）１当量当たり（ｂ）を０．５〜１０当量含む割合で反応させて中間体生成物をつくり、しかる後この中間体生成物および（ｃ）少なくとも１種のエポキシドと反応させ、この際該（ｃ）と反応させる量の中間体生成物をつくるのに使用された（ａ）１当量当たり（ｃ）を０．５〜２０当量の割合で用いてつくられた臭素含有ポリオール；
（２）  少なくとも１種の液体の、直鎖アルカンジカルボン酸の直鎖脂肪族ジエステル：および
（３）（Ｘ）ハロゲンを、分子１個当たり１個またはそれ以上の塩素および／または臭素原子として含む少なくとも１種のモノ−またはポリハロゲン化炭化水素、（Ｙ）ハロゲンを塩素および／または臭素原子として含む少なくとも１種のモノまたはポリハロゲン化炭素；或いは（Ｚ）（Ｘ）および（Ｙ）の両方を一緒に混合し、ここで各（Ｘ）、（Ｙ）および（Ｚ）は２５℃における粘度が１００ｃｐｓ未満のものを用い、
このようにして（１）、（２）および（３）からつくられた混合物の臭素含量が少なくとも４０重量％、２５℃における粘度が２０、０００ｃｐｓ以下、水酸化ナトリウム水溶液で滴定して決定され水酸化カリウムとして表した酸価が希釈しない生成物の調合物１ｇ当たりＫＯＨ０．５ｍｇ未満であるような調合物をつくることを特徴とする方法。
【請求項３９】
少なくとも１種の臭素含有ポリオールを含んで成る難燃剤調合物の製造法であって、該方法は
（１）（Ａ）（ｉ）テトラブロモフタル酸無水物、（ｉｉ）ジエチレングリコール、および（ｉｉｉ）少なくとも１種のα−ωアルカンジオール，または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を反応させ；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも４０重量％、水酸化ナトリウム水溶液で滴定して決定され水酸化カリウムとして表した酸価が希釈しない生成物１ｇ当たり０．４ｍｇＫＯＨ未満であるような臭素含有ポリオール生成物の混合物を生成させることによってつくられた少なくとも１種の臭素含有ポリオール；
（２）  少なくとも１種の液体の、直鎖アルカンジカルボン酸の直鎖脂肪族ジエステル：および
（３）（Ｘ）ハロゲンを、分子１個当たり１個またはそれ以上の塩素および／または臭素原子として含む少なくとも１種のモノ−またはポリハロゲン化炭化水素、（Ｙ）ハロゲンを塩素および／または臭素原子として含む少なくとも１種のポリハロゲン化炭素；或いは（Ｚ）（Ｘ）および（Ｙ）の両方を一緒に混合し、ここで各（Ｘ）、（Ｙ）および（Ｚ）は２５℃における粘度が１００ｃｐｓ未満のものを用い、
このようにして（１）、（２）および（３）からつくられた混合物の臭素含量が少なくとも４０重量％、２５℃における粘度が２０、０００ｃｐｓ以下の調合物をつくることを特徴とする方法。
【請求項４０】
少なくとも１種の臭素含有ポリオールを含んで成る難燃剤調合物の製造法であって、該方法は
（１）  （Ａ）（ｉ）テトラブロモフタル酸無水物、（ｉｉ）ジエチレングリコール、（ｉｉｉ）少なくとも１種のα−ωアルカンジオール、または少なくとも１種のα−ωアルカンジオールと少なくとも１種の脂肪族モノオール、および（ｉｖ）少なくとも１種の液体の、直鎖アルカンジカルボン酸の直鎖脂肪族ジエステルからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物を１１０〜１４０℃の範囲の温度に加熱し、該少なくとも１種の液体の、直鎖アルカンジカルボン酸の直鎖脂肪族ジエステルが溶媒として混合された反応生成物をつくり；
（Ｂ）１１０〜１４０℃の範囲の温度において、（ｉ）（Ａ）でつくられた該少なくとも１種の液体の、直鎖アルカンジカルボン酸の直鎖脂肪族ジエステルとの混合物である反応生成物を、（ｉｉ）（Ｂ）において使用される反応生成物をつくるのに用いられたテトラブロモフタル酸無水物１モル当たり１．２〜１．９モルの範囲の割合で少なくとも１種のアルキレンオキシドと接触させ、この際反応混合物を１０〜１００ｐｓｉｇの範囲に加圧し、このようにして臭素含量が少なくとも４０重量％、２５℃における粘度が２０，０００ｃｐｓ以下、水酸化ナトリウム水溶液で滴定して決定され水酸化カリウムとして表した酸価が希釈しない生成物の調合物１ｇ当たりＫＯＨ０．５ｍｇ未満であるような臭素含有ポリオール生成物の混合物をつくる方法によりつくられた臭素含有ポリオール生成物；および
（２）（Ｘ）ハロゲンを分子１個当たり１個またはそれ以上の塩素および／または臭素原子として含む少なくとも１種のモノ−またはポリハロゲン化炭化水素、および（Ｙ）ハロゲンを塩素および／または臭素原子として含む少なくとも１種のモノ又はポリハロゲン化炭素；或いは（Ｚ）（Ｘ）および（Ｙ）の両方を一緒に混合し、ここで各（Ｘ）、（Ｙ）および（Ｚ）は２５℃における粘度が１００ｃｐｓ未満のものを用い、
このようにして（１）および（２）からつくられた混合物の臭素含量が少なくとも４０重量％、２５℃における粘度が２０、０００ｃｐｓ以下であり、水酸化ナトリウム水溶液で滴定して決定され水酸化カリウムとして表した酸価が希釈しない生成物の調合物１ｇ当たりＫＯＨ０．５ｍｇ未満である調合物をつくることを特徴とする方法。
【手続補正２】
【補正対象書類名】明細書
【補正対象項目名】０１１４
【補正方法】変更
【補正の内容】
【０１１４】
本発明は特許請求の範囲の精神および範囲を逸脱することなくかなり変更することができる。従って、上記の説明は本発明を上記に述べられた特定の例に限定する意図はなく、またそうであると考えるべきではない。添付特許請求の範囲に記載された事項およびその均等物はすべて本発明に包含されるものとする。
本発明の好適な実施の態様は次のとおりである。
１．  （１）（ａ）テトラブロモフタル酸無水物、（ｂ）脂肪族ポリオール、および（ｃ）エポキシドの反応からつくられた少なくとも１種の臭素含有ポリオール難燃剤、および（２）少なくとも１種のアルカンジカルボン酸の脂肪族ジエステルを含んで成る難燃剤調合物であって、該調合物は２５℃における粘度が約２０，０００ｃｐｓ以下であり、臭素含量が少なくとも約４０重量％であることを特徴とする難燃剤調合物。
２．  該粘度は約１５，０００ｃｐｓ以下であることを特徴とする上記１記載の調合物。
３．  該粘度は約１０，０００ｃｐｓ以下であることを特徴とする上記１記載の調合物。
４．  該粘度は約６０００ｃｐｓ以下であることを特徴とする上記１記載の調合物。
５．  該臭素含量は約４３重量％以上であることを特徴とする上記１〜４のいずれか一つに記載された調合物。
６．  該調合物の臭素含量は約４０重量％より高く、該調合物はさらに（Ｘ）ハロゲンを分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が約１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする上記１〜４のいずれか一つに記載された調合物。
７．  該得られる調合物の粘度は４０００ｃｐｓ以下に減少していることを特徴とする上記６記載の調合物。
８．  （１）（Ａ）テトラブロモフタル酸無水物、（Ｂ）ジエチレングリコール、（Ｃ）少なくとも１種のα−ωアルカンジオール、または少なくとも１種のα−ωアルカンジオールと少なくとも１種の脂肪族モノオール、および（Ｄ）少なくとも１種のアルキレンオキシドからつくられた少なくとも１種の臭素含有ジオール、および（２）少なくとも１種のアルカンジカルボン酸の脂肪族ジエステル、から成る難燃剤調合物であって、該調合物は２５℃における粘度が約２０，０００ｃｐｓ以下であり、臭素含量が少なくとも約４０重量％であることを特徴とする難燃剤調合物。
９．  該粘度は約１５，０００ｃｐｓ以下であることを特徴とする上記８記載の調合物。
１０．  該粘度は約１０，０００ｃｐｓ以下であることを特徴とする上記８記載の調合物。
１１．  該粘度は約６０００ｃｐｓ以下であることを特徴とする上記８記載の調合物。
１２．  該臭素含量は約４３重量％以上であることを特徴とする上記８〜１１のいずれか一つに記載された調合物。
１３．  該調合物の臭素含量は約４０重量％より高く、該調合物はさらに（Ｘ）ハロゲンを分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が約１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする上記８〜１１のいずれか一つに記載された調合物。
１４．  該得られる調合物の粘度は４０００ｃｐｓ以下に減少していることを特徴とする上記１３記載の調合物。
１５．  （Ａ）テトラブロモフタル酸無水物、（Ｂ）ジエチレングリコール、（Ｃ）少なくとも１種のα−ωアルカンジオール、または少なくとも１種のα−ωアルカンジオールと少なくとも１種の脂肪族モノオール、および（Ｄ）少なくとも１種のアルキレンオキシドからつくられた難燃剤化合物であって、該化合物は２５℃における粘度が約６０，０００ｃｐｓ以下であり、臭素含量が少なくとも約４３重量％であることを特徴とする難燃剤化合物。
１６．  該粘度は約４０，０００ｃｐｓ以下であることを特徴とする上記１５記載の化合物。
１７．  該粘度は約２５，０００ｃｐｓ以下であることを特徴とする上記１５記載の化合物。
１８．  該臭素含量は約４５重量％以上であることを特徴とする上記１５〜１７のいずれか一つに記載されたの化合物。
１９．  （ａ）ポリウレタンまたはポリイソシアヌレートのいずれか、および（ｂ）難燃効果を与える量の上記１〜４のいずれか一つに記載された調合物を含んで成る成分からつくられていることを特徴とする重合体組成物。
２０．  臭素含量が約４３重量％以上であることを特徴とする上記１９に記載された重合体組成物。
２１．  該調合物の臭素含量は約４０重量％より高く、該調合物はさらに（Ｘ）ハロゲンを、分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が約１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも約４０重量％になるような量で含まれていることを特徴とする上記１９記載の重合体組成物。
２２．  該得られる調合物の粘度は４０００ｃｐｓ以下に減少していることを特徴とする上記２１記載の重合体組成物。
２３．  （ａ）ポリウレタンまたはポリイソシアヌレートのいずれか、および（ｂ）難燃効果を与える量の上記５記載の調合物を含んで成る成分からつくられることを特徴とする重合体組成物。
２４．  （ａ）ポリウレタンまたはポリイソシアヌレートのいずれか、および（ｂ）難燃効果を与える量の上記６記載の調合物を含んで成る成分からつくられることを特徴とする重合体組成物。
２５．  （ａ）ポリウレタンまたはポリイソシアヌレートのいずれか、および（ｂ）難燃効果を与える量の上記７記載の調合物を含んで成る成分からつくられることを特徴とする重合体組成物。
２６．  （ａ）ポリウレタンまたはポリイソシアヌレートのいずれか、および（ｂ）難燃効果を与える量の上記８〜１１のいずれか一つに記載された調合物を含んで成る成分からつくられることを特徴とする重合体組成物。
２７．  臭素含量が約４３重量％以上であることを特徴とする上記２６記載の重合体組成物。
２８．  該調合物の臭素含量は約４０重量％より高く、該調合物はさらに（Ｘ）ハロゲンを、分子１個当たり１個またはそれ以上の塩素および／または臭素原子として含む少なくとも１種の液体のモノ−またはポリハロゲン化炭化水素、（Ｙ）ハロゲンを塩素および／または臭素原子として含む少なくとも１個のポリハロゲン化炭素；或いは（Ｚ）（Ｘ）および（Ｙ）の両方を含んで成り、但しこの際各（Ｘ）、（Ｙ）および（Ｚ）は２５℃における粘度が約１００ｃｐｓ未満であり、（Ｘ）、（Ｙ）および（Ｚ）は、得られる調合物の粘度が減少し且つ（Ｘ）、（Ｙ）および（Ｚ）以外の臭素含量が少なくとも４０重量％になるような量で含まれていることを特徴とする上記２６記載の重合体組成物。
２９．  該得られる調合物の粘度は４０００ｃｐｓ以下に減少していることを特徴とする上記２８記載の重合体組成物。
３０．  少なくとも１種の臭素含有ポリオールを含んで成る難燃剤調合物の製造法であって、該方法は
（Ａ）（ｉ）テトラブロモフタル酸無水物、（ｉｉ）少なくとも１種の脂肪族ポリオール、および（ｉｉｉ）少なくとも１種の液体の、直鎖アルカンカルボン酸の直鎖脂肪族ジエステルを含んで成る成分からつくられた混合物を加熱して中間体組成物をつくり；
（Ｂ）該中間体組成物の全部または一部を（ｉｖ）少なくとも１種のアルキレンオキシドと１回以上接触させて液体生成物の調合物をつくり、随時過剰のアルキレンオキシドを除去し；
この際（ｉ）、（ｉｉ）、（ｉｉｉ）および（ｉｖ）の使用量は、臭素含量が少なくとも約４０重量％、２５℃における粘度が約２０，０００ｃｐｓ以下、水酸化ナトリウム水溶液で滴定して決定され水酸化カリウムとして表した酸価が調合物１ｇ当たり約１ｍｇＫＯＨ未満である調合物を生じるような割合であることを特徴とする方法。
３１．  （Ｂ）において過剰のアルキレンオキシドを除去することを特徴とする上記３０記載の方法。
３２．  該粘度は約１５，０００ｃｐｓ以下であることを特徴とする上記３１記載の方法。
３３．  該粘度は約１０，０００ｃｐｓ以下であることを特徴とする上記３１記載の方法。
３４．  該粘度は約６，０００ｃｐｓ以下であることを特徴とする上記３１記載の方法。
３５．  該酸価は調合物１ｇ当たり約０．５ｍｇＫＯＨ未満であることを特徴とする上記３１記載の方法。
３６．  該酸価は調合物１ｇ当たり約０．２ｍｇＫＯＨ未満であることを特徴とする上記３１記載の方法。
３７．  該臭素含量は少なくとも約４３重量％であることを特徴とする上記３１記載の方法。
３８．  該粘度は約６，０００ｃｐｓ以下であり、該酸価は調合物１ｇ当たり約０．２ｍｇＫＯＨ未満であり、該臭素含量は少なくとも約４０重量％であることを特徴とする上記３１記載の方法。
３９．  該粘度は約１０，０００ｃｐｓ以下であり、該酸価は調合物１ｇ当たり約０．２ｍｇＫＯＨ未満であり、該臭素含量は少なくとも約４３重量％であることを特徴とする上記３１記載の方法。
４０．  （Ａ）および（Ｂ）は８０〜１５０℃の範囲の一つまたはそれ以上の温度において独立に行われ、（Ｂ）は０〜１００ｐｓｉｇの範囲の圧力において行われることを特徴とする上記３１記載の方法。
４１．  （Ａ）および（Ｂ）は１００〜１４０℃の範囲の一つまたはそれ以上の温度において行われ、（Ｂ）は５〜５０ｐｓｉｇの範囲の圧力において行われることを特徴とする上記３１記載の方法。
４２．  （Ａ）および（Ｂ）は１２０〜１４０℃の範囲の一つまたはそれ以上の温度において行われ、（Ｂ）は１０〜３０ｐｓｉｇの範囲の圧力において行われることを特徴とする上記３１記載の方法。
４３．  （ｉｉ）は少なくとも１種の脂肪族ジオールであることを特徴とする上記３０〜４２のいずれか一つに記載された方法。
４４．  該少なくとも１種の脂肪族ジオールはジエチレングリコールであることを特徴とする上記４３記載の方法。
４５．  少なくとも１種の臭素含有ポリオールを含んで成る難燃剤調合物の製造法であって、該方法は
（Ａ）（ｉ）テトラブロモフタル酸無水物、（ｉｉ）少なくとも１種の脂肪族ポリオール、および（ｉｉｉ）少なくとも１種の液体の、直鎖アルカンカルボン酸の直鎖脂肪族ジエステルを含んで成る成分からつくられた混合物を加熱して中間体組成物をつくり；
（Ｂ）該中間体組成物の全部または一部を（ｉｖ）少なくとも１種のアルキレンオキシドと１回以上接触させて第２の中間体組成物をつくり、随時過剰のアルキレンオキシドを除去し；
（Ｃ）該第２の中間体組成物の全部または一部を（ｖ）少なくとも１種のモノ−またはポリハロゲン化炭化水素および／または少なくとも１種のモノ−またはポリハロゲン化炭素と混合する過程を含んで成り、この際（ｖ）の粘度は２５℃において約１００ｃｐｓ未満であり、（ｖ）は１分子当たりハロゲンを１個またはそれ以上の塩素および／または臭素原子として含んでおり、
またこの際（ｉ）、（ｉｉ）、（ｉｉｉ）、（ｉｖ）および（ｖ）の使用量は、臭素含量が少なくとも約４０重量％、２５℃における粘度が約２０，０００ｃｐｓ以下、水酸化ナトリウム水溶液で滴定して決定され水酸化カリウムとして表した酸価が調合物１ｇ当たり約１ｍｇＫＯＨ未満であるような生成物の調合物を生じる割合であることを特徴とする方法。
４６．  （Ｂ）において過剰のアルキレンオキシドを除去することを特徴とする上記４５記載の方法。
４７．  該粘度は約１５，０００ｃｐｓ以下であることを特徴とする上記４６記載の方法。
４８．  該粘度は約１０，０００ｃｐｓ以下であることを特徴とする上記４６記載の方法。
４９．  該粘度は約６，０００ｃｐｓ以下であることを特徴とする上記４６記載の方法。
５０．  該粘度は約４，０００ｃｐｓ以下であることを特徴とする上記４６記載の方法。
５１．  該酸価は調合物１ｇ当たり約０．５ｍｇＫＯＨ未満であることを特徴とする上記４６記載の方法。
５２．  該酸価は調合物１ｇ当たり約０．２ｍｇＫＯＨ未満であることを特徴とする上記４６記載の方法。
５３．  該臭素含量は少なくとも約４３重量％であることを特徴とする上記４６記載の方法。
５４．  該粘度は約６，０００ｃｐｓ以下であり、該酸価は調合物１ｇ当たり約０．２ｍｇＫＯＨ未満であり、該臭素含量は少なくとも約４０重量％であることを特徴とする上記４６記載の方法。
５５．  該粘度は約１０，０００ｃｐｓ以下であり、該酸価は調合物１ｇ当たりＫＯＨ約０．２ｍｇ未満であり、該臭素含量は少なくとも約４３重量％であることを特徴とする上記４６記載の方法。
５６．  （Ａ）および（Ｂ）は８０〜１５０℃の範囲の一つまたはそれ以上の温度において独立に行われ、（Ｂ）は０〜１００ｐｓｉｇの圧力において行われることを特徴とする上記４６記載の方法。
５７．  （Ａ）および（Ｂ）は１００〜１４０℃の範囲の一つまたはそれ以上の温度において行われ、（Ｂ）は５〜５０ｐｓｉｇの圧力において行われることを特徴とする上記４６記載の方法。
５８．  （Ａ）および（Ｂ）は１２０〜１４０℃の範囲の一つまたはそれ以上の温度において行われ、（Ｂ）は１０〜３０ｐｓｉｇの圧力において行われることを特徴とする上記４６記載の方法。
５９．  （ｉｉ）は少なくとも１種の脂肪族ジオールであることを特徴とする上記４５〜５８のいずれか一つに記載された方法。
６０．  該少なくとも１種の脂肪族ジオールはジエチレングリコールであることを特徴とする上記５９記載の方法。
６１．  （ｖ）は実質的に少なくとも１種のモノクロロアルカンおよび／または少なくとも１種のモノブロモアルカンから成ることを特徴とする上記４５〜５８のいずれか一つに記載された方法。
６２．  該少なくとも１種のモノクロロアルカンおよび／または少なくとも１種のモノブロモアルカンは実質的に塩化イソプロピルおよび／または臭化イソプロピルから成ることを特徴とする上記６１記載の方法。
６３．  該少なくとも１種の脂肪族ジオールはジエチレングリコールであり、（ｖ）は実質的に塩化イソプロピルおよび／または臭化イソプロピルから成ることを特徴とする上記５９記載の方法。
６４．  該液体生成物の混合物は水酸化ナトリウム水溶液で滴定して決定されＫＯＨのｍｇとして表された水酸価が希釈しない液体生成物の混合物１ｇ当たり９０〜２２０の間であることを特徴とする上記３０、３８、４２、４５、５４および５８のいずれか一つに記載された方法。
６５．  該液体生成物の混合物は水酸化ナトリウム水溶液で滴定して決定されＫＯＨのｍｇとして表された水酸価が希釈しない液体生成物の混合物１ｇ当たり１２０〜１５５の間であることを特徴とする上記６４記載の方法。
６６．  該液体生成物の混合物は水酸化ナトリウム水溶液で滴定して決定されＫＯＨのｍｇとして表された水酸価が希釈しない液体生成物の混合物１ｇ当たり１５５〜１９０の間であることを特徴とする上記６４記載の方法。
６７．  （ｉｉ）はジエチレングリコールであり；（ｖ）は実質的に少なくとも１種のモノクロロアルカンおよび／または少なくとも１種のモノブロモアルカンから成り；該難燃剤調合物は水酸化ナトリウム水溶液で滴定して決定されＫＯＨのｍｇとして表された水酸価が希釈しない液体生成物の混合物１ｇ当たり９０〜２２０の間であることを特徴とする上記４５記載の方法。
６８．  （ｉｉ）はジエチレングリコールであり；（ｖ）は実質的に塩化イソプロピルおよび／または臭化イソプロピルから成り；該難燃剤調合物は水酸化ナトリウム水溶液で滴定して決定されＫＯＨのｍｇとして表された水酸価が希釈しない液体生成物の混合物１ｇ当たり９０〜２２０の間であることを特徴とする上記４５記載の方法。
６９．  該水酸価は１２０〜１９０の間である上記６７または６８に記載された方法。
７０．  少なくとも１種の臭素含有ポリオールを製造する方法であって、該方法は
（Ａ）（ｉ）テトラブロモフタル酸無水物、（ｉｉ）ジエチレングリコール、および／または（ｉｉｉ）少なくとも１種のα−ωアルカンジオール、または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を１１０〜１４０℃の範囲の温度に加熱して反応生成物とし；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも約４０重量％、２５℃における粘度が約２０，０００ｃｐｓ以下、水酸化ナトリウム水溶液で滴定して決定され水酸化カリウムとして表した酸価が希釈しない生成物１ｇ当たり１ｍｇＫＯＨ未満であるような臭素含有ポリオール生成物の混合物をつくることを特徴とする方法。
７１．  該粘度は約６０００ｃｐｓ以下であることを特徴とする上記７０記載の方法。
７２．  少なくとも１種の臭素含有ポリオールを含んで成る難燃剤調合物の製造法であって、該方法は
（１）（ａ）テトラブロモフタル酸無水物、および（ｂ）脂肪族ポリオールを、（ａ）１当量当たり（ｂ）を０．５〜１０当量の割合で反応させて中間体生成物をつくり、しかる後この中間体生成物と（ｃ）少なくとも１種のエポキシドとを反応させ、この際該（ｃ）と反応させる量の中間体生成物をつくるのに使用された（ａ）１当量当たり（ｃ）を０．５〜２０当量の割合で用いてつくられた臭素含有ポリオール、および
（２）  少なくとも１種の液体の直鎖アルカンジカルボン酸の直鎖脂肪族ジエステルと一緒に混合し、
このようにして（１）および（２）からつくられた混合物の臭素含量が少なくとも４０重量％、２５℃における粘度が約２０、０００ｃｐｓ以下になるようにすることを特徴とする方法。
７３．  該粘度は約６０００ｃｐｓ以下であることを特徴とする上記７２記載の方法。
７４．  少なくとも１種の臭素含有ポリオールを含んで成る難燃剤調合物の製造法であって、該方法は
（１）（Ａ）（ｉ）テトラブロモフタル酸無水物、（ｉｉ）ジエチレングリコール、および／または（ｉｉｉ）少なくとも１種のα−ωアルカンジオール，または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を反応させ；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも約４０重量％、水酸化ナトリウム水溶液で滴定して決定され水酸化カリウムとして表した酸価が希釈しない生成物１ｇ当たり約０．４ｍｇＫＯＨ未満であるような臭素含有ポリオール生成物の混合物を生成させることによってつくられた少なくとも１種の臭素含有ポリオール；および、
（２）少なくとも１種の液体の直鎖アルカンジカルボン酸の直鎖脂肪族ジエステルを一緒に混合し、
このようにして（１）および（２）から得られる混合物が少なくとも４０重量％の臭素含量、約２０，０００ｃｐｓ以下の２５℃における粘度をもつようにすることを特徴とする方法。
７５．  該粘度は約６０００ｃｐｓ以下であることを特徴とする上記７４記載の方法。
７６．  少なくとも１種の臭素含有ポリオールを含んで成る難燃剤調合物の製造法であって、該方法は
（Ａ）（ｉ）テトラブロモフタル酸無水物、（ｉｉ）ジエチレングリコール、（ｉｉｉ）少なくとも１種のα−ωアルカンジオール、または少なくとも１種のα−ωアルカンジオールと少なくとも１種の脂肪族モノオール、および（ｉｖ）少なくとも１種の液体の、直鎖アルカンジカルボン酸の直鎖脂肪族ジエステルからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物を１１０〜１４０℃の範囲の温度に加熱し、該少なくとも１種の液体の、直鎖アルカンジカルボン酸の直鎖脂肪族ジエステルが溶媒として混合された反応生成物をつくり；
（Ｂ）１１０〜１４０℃の範囲の温度において、（ｉ）（Ａ）でつくられた該少なくとも１種の液体の、直鎖アルカンジカルボン酸の直鎖脂肪族ジエステルとの混合物である反応生成物を、（ｉｉ）（Ｂ）において使用される反応生成物をつくるのに用いられたテトラブロモフタル酸無水物１モル当たり１．２〜１．９モルの範囲の割合で少なくとも１種のアルキレンオキシドと接触させ、この際反応混合物を１０〜１００ｐｓｉｇの範囲に加圧し、このようにして臭素含量が少なくとも約４０重量％、２５℃における粘度が約２０，０００ｃｐｓ以下、水酸化ナトリウム水溶液で滴定して決定され水酸化カリウムとして表した酸価が希釈しない生成物の調合物１ｇ当たりＫＯＨ約０．５ｍｇ未満であるような臭素含有ポリオール生成物の混合物をつくることを特徴とする方法。
７７．  該粘度は約６０００ｃｐｓ以下であることを特徴とする上記７６記載の方法。
７８．  少なくとも１種の臭素含有ポリオールを含んで成る難燃剤調合物の製造法であって、該方法は
（１）（ａ）テトラブロモフタル酸無水物および（ｂ）脂肪族ポリオールを、（ａ）１当量当たり（ｂ）を０．５〜１０当量含む割合で反応させて中間体生成物をつくり、しかる後この中間体生成物および（ｃ）少なくとも１種のエポキシドと反応させ、この際該（ｃ）と反応させる量の中間体生成物をつくるのに使用された（ａ）１当量当たり（ｃ）を０．５〜２０当量の割合で用いてつくられた臭素含有ポリオール；
（２）  少なくとも１種の液体の、直鎖アルカンジカルボン酸の直鎖脂肪族ジエステル：および
（３）（Ｘ）ハロゲンを、分子１個当たり１個またはそれ以上の塩素および／または臭素原子として含む少なくとも１種のモノ−またはポリハロゲン化炭化水素、（Ｙ）ハロゲンを塩素および／または臭素原子として含む少なくとも１種のモノまたはポリハロゲン化炭素；或いは（Ｚ）（Ｘ）および（Ｙ）の両方を一緒に混合し、ここで各（Ｘ）、（Ｙ）および（Ｚ）は２５℃における粘度が約１００ｃｐｓ未満のものを用い、
このようにして（１）、（２）および（３）からつくられた混合物の臭素含量が少なくとも４０重量％、２５℃における粘度が約２０、０００ｃｐｓ以下、水酸化ナトリウム水溶液で滴定して決定され水酸化カリウムとして表した酸価が希釈しない生成物の調合物１ｇ当たりＫＯＨ約０．５ｍｇ未満であるような調合物をつくることを特徴とする方法。
７９．  該粘度は約４０００ｃｐｓ以下であることを特徴とする上記７８記載の方法。
８０．  少なくとも１種の臭素含有ポリオールを含んで成る難燃剤調合物の製造法であって、該方法は
（１）（Ａ）（ｉ）テトラブロモフタル酸無水物、（ｉｉ）ジエチレングリコール、および（ｉｉｉ）少なくとも１種のα−ωアルカンジオール，または少なくとも１種のα−ωアルカンジオールと少なくとも１種の脂肪族モノオールからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物、並びに随時（ｉｖ）不活性溶媒を反応させ；
（Ｂ）１１０〜１４０℃の範囲の温度において随時不活性溶媒を存在させ、（Ａ）でつくられた反応生成物を少なくとも１種のアルキレンオキシドと接触させ、この際該アルキレンオキシドの割合を（Ｂ）において使用される反応生成物をつくるのに用いられたテトラブロモフタル酸無水物１モル当たり１．２〜１．９モルの範囲の割合にし、またこの際反応混合物を１０〜１００ｐｓｉｇの範囲に加圧し、このようにして、もし使用した場合には随時加えられた不活性溶媒を除去した後、臭素含量が少なくとも約４０重量％、水酸化ナトリウム水溶液で滴定して決定され水酸化カリウムとして表した酸価が希釈しない生成物１ｇ当たり０．４ｍｇＫＯＨ未満であるような臭素含有ポリオール生成物の混合物を生成させることによってつくられた少なくとも１種の臭素含有ポリオール；
（２）  少なくとも１種の液体の、直鎖アルカンジカルボン酸の直鎖脂肪族ジエステル：および
（３）（Ｘ）ハロゲンを、分子１個当たり１個またはそれ以上の塩素および／または臭素原子として含む少なくとも１種のモノ−またはポリハロゲン化炭化水素、（Ｙ）ハロゲンを塩素および／または臭素原子として含む少なくとも１種のポリハロゲン化炭素；或いは（Ｚ）（Ｘ）および（Ｙ）の両方を一緒に混合し、ここで各（Ｘ）、（Ｙ）および（Ｚ）は２５℃における粘度が約１００ｃｐｓ未満のものを用い、
このようにして（１）、（２）および（３）からつくられた混合物の臭素含量が少なくとも４０重量％、２５℃における粘度が約２０、０００ｃｐｓ以下の調合物をつくることを特徴とする方法。
８１．  該粘度は約４０００ｃｐｓ以下であることを特徴とする上記８０記載の方法。
８２．  少なくとも１種の臭素含有ポリオールを含んで成る難燃剤調合物の製造法であって、該方法は
（１）  （Ａ）（ｉ）テトラブロモフタル酸無水物、（ｉｉ）ジエチレングリコール、（ｉｉｉ）少なくとも１種のα−ωアルカンジオール、または少なくとも１種のα−ωアルカンジオールと少なくとも１種の脂肪族モノオール、および（ｉｖ）少なくとも１種の液体の、直鎖アルカンジカルボン酸の直鎖脂肪族ジエステルからつくられた混合物であって、該混合物をつくるのに用いられた（ｉ）の１モル当たり（ｉｉ）が０．１〜１．１モル、（ｉ）の１モル当たり（ｉｉｉ）が０．１〜１．１モル、且つ（ｉ）の１モル当たり（ｉｉ）および（ｉｉｉ）の全量が０．５〜１．８モルになるような割合でつくられた混合物を１１０〜１４０℃の範囲の温度に加熱し、該少なくとも１種の液体の、直鎖アルカンジカルボン酸の直鎖脂肪族ジエステルが溶媒として混合された反応生成物をつくり；
（Ｂ）１１０〜１４０℃の範囲の温度において、（ｉ）（Ａ）でつくられた該少なくとも１種の液体の、直鎖アルカンジカルボン酸の直鎖脂肪族ジエステルとの混合物である反応生成物を、（ｉｉ）（Ｂ）において使用される反応生成物をつくるのに用いられたテトラブロモフタル酸無水物１モル当たり１．２〜１．９モルの範囲の割合で少なくとも１種のアルキレンオキシドと接触させ、この際反応混合物を１０〜１００ｐｓｉｇの範囲に加圧し、このようにして臭素含量が少なくとも約４０重量％、２５℃における粘度が約２０，０００ｃｐｓ以下、水酸化ナトリウム水溶液で滴定して決定され水酸化カリウムとして表した酸価が希釈しない生成物の調合物１ｇ当たりＫＯＨ約０．５ｍｇ未満であるような臭素含有ポリオール生成物の混合物をつくる方法によりつくられた臭素含有ポリオール生成物；および
（２）（Ｘ）ハロゲンを分子１個当たり１個またはそれ以上の塩素および／または臭素原子として含む少なくとも１種のモノ−またはポリハロゲン化炭化水素、および（Ｙ）ハロゲンを塩素および／または臭素原子として含む少なくとも１種のモノ又はポリハロゲン化炭素；或いは（Ｚ）（Ｘ）および（Ｙ）の両方を一緒に混合し、ここで各（Ｘ）、（Ｙ）および（Ｚ）は２５℃における粘度が約１００ｃｐｓ未満のものを用い、
このようにして（１）および（２）からつくられた混合物の臭素含量が少なくとも４０重量％、２５℃における粘度が約２０、０００ｃｐｓ以下であり、水酸化ナトリウム水溶液で滴定して決定され水酸化カリウムとして表した酸価が希釈しない生成物の調合物１ｇ当たりＫＯＨ約０．５ｍｇ未満である調合物をつくることを特徴とする方法。
８３．  該粘度は約４０００ｃｐｓ以下であることを特徴とする上記８２記載の方法。